(57)【要約】【課題】  新しい芳香族ナノ微粒子とその製造法を提供する。【解決手段】  反応式（１）の方法によって製造される芳香族系ナノ微粒子。【化１】2005103104.tif 000019  ただし、反応式（１）中、Ｒ１〜Ｒ3は、炭素数１〜１８のアルキル基又は炭素数２〜１８のアルケニル基、ベンジル基又はフェニル基およびそれらの炭化水素置換基を有する誘導体、アルキルエステル基、芳香族エステル基、アルキレングリコール誘導体、水素、のいずれかである。  Ｒ4は、炭素数１〜１８のアルキル基又は炭素数２〜１８のアルケニル基、ベンジル基又はフェニル基およびそれらの炭化水素置換基を有する誘導体、水素、のいずれかである。  ナノ微粒子はｌ、ｍ、ｎをランダムに含み、特定の規則構造を有する必要が無く、メチレン基の個数とベンゼン環の個数の比（メチレン基／ベンゼン環）は０．７５以上１．５以下の範囲であり、ｎは０より大きい。【特許請求の範囲】
【請求項１】
下記反応式（１）に示す反応によって製造されることを特徴とする芳香族系ナノ微粒子。
【化１】
2005103104.tif 000016
ただし、反応式（１）中、Ｒ１〜Ｒ3は、
炭素数１〜１８のアルキル基又は炭素数２〜１８のアルケニル基、ベンジル基又はフェニル基およびそれらの炭化水素置換基を有する誘導体、アルキルエステル基、芳香族エステル基、アルキレングリコール誘導体、水素、のいずれかである。
Ｒ4は、炭素数１〜１８のアルキル基又は炭素数２〜１８のアルケニル基、ベンジル基又はフェニル基およびそれらの炭化水素置換基を有する誘導体、水素、のいずれかである。
ナノ微粒子はｌ、ｍ、ｎをランダムに含み、特定の規則構造を有する必要が無く、メチレン基の個数とベンゼン環の個数の比（メチレン基／ベンゼン環）は０．７５以上１．５以下の範囲であり、ｎは０より大きい。
【請求項２】
数平均分子量が５００〜１０，０００，０００の範囲であることを特徴とする請求の範囲１に記載の芳香族系ナノ微粒子。
【請求項３】
粒径が１ナノメートル〜1０マイクロメートルの範囲であることを特徴とする請求の範囲１に記載のナノ微粒子。
【請求項４】
請求の範囲１記載の反応式（１）に従って、下記一般式（７）と一般式（８）で表される化合物の酸触媒を用いた付加縮合によって製造されることを特徴とするナノ微粒子。
【化２】
2005103104.tif 000017
【化３】
2005103104.tif 000018
【発明の詳細な説明】
【技術分野】
【０００１】
本発明は新規な芳香族系ナノ微粒子およびそれらの製造方法に関する。
【背景技術】
【０００２】
近年、ナノ微粒子の開発と応用に大きな注目が集まっている（特許文献１〜３）。
その中でもサブミクロンと呼ばれる100ナノメートルから1マイクロメートル程度の領域の高分子微粒子はエマルジョン重合によって合成され塗料、分散剤、高分子ブレンドや有機無機コンポジット材料への添加剤、さらには医療材料の媒体（ビーズ）として幅広く利用されている（非特許文献１）。
これらの高分子ナノ微粒子は、スチレンや（メタ）アクリル酸誘導体などのビニルモノマーを原料とするものであるため、これらの微粒子を使用する製品の耐熱性、耐久性、機械的強度などは必ずしも十分とは言えなかった。
また微粒子を用いた材料、たとえば高分子ブレンド、コンポジットの作成、有機高分子の焼結による炭素材料への応用を考えると、従来の微粒子では耐熱性、耐久性、加工性の問題があった。
さらに高分子微粒子とは別に、単分子ナノ微粒子の研究も盛んになされている。その中でも特にデンドリマーは構造の制御された球状分子であり、ドラッグデリバリーシステム、フォトレジスト、液晶など様々な分野で応用研究が進んでおり、その有効性が指摘されている（非特許文献２）。
しかしながら、デンドリマーはその合成過程が煩雑であり、その製造に多大の時間とコストを必要とする場合がほとんどである。従って、工業的なレベルでの応用はほとんど進んでおらず、デンドリマーまたはデンドリマー類似の機能を持つナノ微粒子の簡便で低コストの製造法の開発に期待が集まっている。
そこで、デンドリマーの代替材料として種々の多分岐高分子が期待されているが、一般に高分子鎖の運動性が高く、また単分散のものを製造することが難しく、さらにデンドリマーのような硬く成形安定性が得られないため、その応用はあまり進んでいない。
上記の高分子ナノ微粒子の粒径は小さくても100ナノメートル程度であり、一方、単分子微粒子（デンドリマーやフラーレンC60）の粒径はほとんどの場合10ナノメートル以下である。たとえば、Tomaliaによって報告されたポリ（アミドアミン）デンドリマーの場合、高世代（合成的に可能と考えられる６世代とする）でも直径が4.75ナノメートルと報告されている（非特許文献３）。従って、現在10ナノメートル以上の有機系ナノ微粒子を製造することは非常に難しく、この領域の大きさのナノ微粒子の材料としての応用研究はあまり進んでいない。【０００３】
【特許文献１】特開２００４−０５９６９６号公報
【特許文献２】特開２００２−１４５８９６号公報
【特許文献３】特許第１９６０８９４号公報
【非特許文献１】「ナノアフィニティビーズのすべて」半田、川口著、中山書店（2003）
【非特許文献２】「デンドリマーの科学と機能」アイピーシー（2000）
【非特許文献３】D. A. Tomalia, et al. Angew. Chem. Int.Ed. Engl., vol.29, 138 (1990)
【発明の開示】
【発明が解決しようとする課題】
【０００４】
本発明は、耐熱性、耐久性、加工性に優れ、従来製造が困難であった粒径のナノ微粒子の提供を目的とする。
【課題を解決するための手段】
【０００５】
本発明に係るナノ微粒子は反応式（１）に示す反応によって製造されることを特徴とする芳香族系ナノ微粒子である。
【化１】
2005103104.tif 000002
ただし、反応式（１）中、Ｒ１〜Ｒ3は、それぞれ独立して
炭素数１〜１８のアルキル基又は炭素数２〜１８のアルケニル基、ベンジル基又はフェニル基およびそれらの炭化水素置換基を有する誘導体、アルキルエステル基、芳香族エステル基、アルキレングリコール誘導体、水素、のいずれかである。
Ｒ4は、炭素数１〜１８のアルキル基又は炭素数２〜１８のアルケニル基、ベンジル基又はフェニル基およびそれらの炭化水素置換基を有する誘導体、水素、のいずれかである。
ナノ微粒子はｌ、ｍ、ｎをランダムに含み、特定の規則構造を有する必要が無く、メチレン基の個数とベンゼン環の個数の比（メチレン基／ベンゼン環）は０．７５以上１．５以下の範囲であり、ｎは０より大きい。【０００６】
数平均分子量が５００〜１０，０００，０００の範囲である、前記芳香族系ナノ微粒子。【０００７】
粒径が１ナノメートル〜1０マイクロメートル範囲である、前記ナノ微粒子。【０００８】
下記一般式（７）と一般式（８）で表される化合物の酸触媒を用いた付加縮合によって上記反応式（１）に従って製造されることを特徴とするナノ微粒子。
【化２】
2005103104.tif 000003
【化３】
2005103104.tif 000004
【０００９】
本発明によって得られるナノ微粒子は、フェノール樹脂と同様のフェニレンメチレン骨格を持つ高分子であり、その骨格に起因する優れた耐熱性、耐薬品性、機械的強度を示す。
これらの性質は従来のビニルポリマー系の高分子微粒子の欠点を克服するものである。
また本発明では、粒径１ナノメートルから１マイクロメートル程度のナノ微粒子を比較的単分散で選択的に製造することができるという特徴を持つ。
この方法により従来、最も合成が困難であった10ナノメートル以上の領域の有機系ナノ微粒子を簡単に製造することができるようになる。
さらに本発明で得られるナノ微粒子のうち1〜10ナノメートルの領域のものは、デンドリマー類似の材料として利用することも可能である。芳香族系デンドリマーは極めて合成が困難であることが知られており、その代替材料を安価で提供することを可能とする。
以上のように、本発明の芳香族系ナノ微粒子は、耐熱性、耐久性、機械的特性、加工性に優れており、ナノマテリアルや各種機能材料の出発原料として様々な分野でその応用が期待できる。
【発明の効果】
【００１０】
本発明のナノ微粒子は、新規な構造であり、従来のエマルジョン重合ではつくり出すのが難しかった粒径の芳香族系微粒子である。
その性質としてフェノール樹脂の特徴である優れた耐熱性、耐久性、機械的特性を示す。
またデンドリマーのような単分子ナノ微粒子と類似の性質も有しており、その安価な代替材料として利用することができる。
利用方法としては、各種高分子ブレンド、有機・無機ハイブリッド型コンポジット、コーティング剤、分散剤、接着剤その他に応用することができる。
ナノマテリアルや各種機能材料の出発原料として様々な分野でその応用が期待できる  
またナノ微粒子表面はベンゼン環であり、化学的に容易に修飾できるため、両親媒性のコアシェル型微粒子を作成すれば、ミセルやドラッグデリバリーシステムへの応用も可能である。
【図面の簡単な説明】
【００１１】
【図１】実施例１-１で得られた多分岐高分子の1H NMRチャート
【図２】実施例１-１で得られた多分岐高分子の13C NMRチャート
【図３】実施例１-１で得られた多分岐高分子のIR測定チャート
【図４】実施例１-１で得られた多分岐高分子のGPC測定チャート
【図５】実施例２-１で得られたナノ微粒子の1H NMRチャート
【図６】実施例２-１で得られたナノ微粒子の13C NMRチャート
【図７】実施例２-１で得られたナノ微粒子のIR測定チャート
【図８】実施例２-１で得られたナノ微粒子のGPC測定チャート
【発明を実施するための最良の形態】
【００１２】
以下、本発明のナノ微粒子およびその製造方法について詳細に記述する。【００１３】
本発明のナノ微粒子は反応式（１）で表される方法によって製造される。
【化４】
2005103104.tif 000005
以下、ナノ微粒子の構造について説明する。【００１４】
簡略化したベンゼン環（1,3,5-トリヒドロキシベンゼン誘導体）（●で表現）とメチレン基（−で表現）でナノ微粒子の構造を表現する。メチレン基の個数とベンゼン環の個数の比（メチレン基／ベンゼン環）が1以上1.5以下の範囲である場合の１例として、一般式（２）をあげる。一般式（２）は、高分子鎖が多点でロックされた（内部環状構造を持つという意味）多分岐ポリマーを模式化したものである。
【化５】
2005103104.tif 000006
【００１５】
メチレン基の個数とベンゼン環の個数の比（メチレン基／ベンゼン環）が0.75以上1未満以下の範囲である場合の１例として、化学式（３）をあげる。化学式（３）は、枝別れ型の多分岐高分子を模式化したものである。
【化６】
2005103104.tif 000007
【００１６】
３つのユニット（ｌ、ｍ、ｎ）の結合様式は、それぞれ以下のように説明することができる。
【化７】
2005103104.tif 000008
一般式（４）は微粒子中のユニットｌであり、ベンゼン環上にメチレン基が１つだけ導入された構造であり、高分子の末端（terminal）である。メチレン基は隣のベンゼン環と共有しており、ユニット中に２分の１個存在するとみなせる。
【化８】
2005103104.tif 000009
一般式（５）は微粒子中のユニットｍであり、ベンゼン環上にメチレン基が２つ導入された構造であり、高分子の線状部分（linear）である。メチレン基は隣のベンゼン環と共有しており、ユニット中に１個存在するとみなせる。
【化９】
2005103104.tif 000010
一般式（６）は微粒子中のユニットｎであり、ベンゼン環上にメチレン基が３つ導入された構造であり、高分子の分岐部分（branch）である。メチレン基は隣のベンゼン環と共有しており、ユニット中に２分の３個存在するとみなせる。【００１７】
上記ナノ微粒子の分子量は数平均分子量が５００〜１０，０００，０００の範囲で特に限定されないが、数平均分子量が５００〜５，０００，０００の範囲であることが好ましく、さらに好ましくは１，０００〜１００，０００の範囲である。【００１８】
また、上記ナノ微粒子の粒径は特に限定されないが、動的光散乱法測定によると１ナノメートル〜1０マイクロメートルが好ましく、特に好ましくは１ナノメートル〜５０ナノメートルの範囲である。【００１９】
また、本発明のナノ微粒子の製造方法は、反応式（１）に従って一般式（７）と一般式（８）で表される化合物の酸触媒を用いた付加縮合による。
【化１０】
2005103104.tif 000011
【化１１】
2005103104.tif 000012
【化１２】
2005103104.tif 000013
反応式（１）および一般式（７）中Ｒ１〜Ｒ3は、課題を解決するための手段の欄に記載したものであれば限定されないが、原料の入手し易さから、メチル基、エチル基、プロピル基、ブチル基、フェニル基、水素が好ましく、特に好ましくはメチル基、エチル基、水素である。
反応式（１）および一般式（８）中Ｒ4は課題を解決するための手段の欄に記載したものであれば限定されないが、原料の入手し易さから、メチル基、エチル基、プロピル基、ブチル基、水素が好ましく、特に好ましくはメチル基と水素である。また重合に用いる酸触媒によって分解し、反応系中でホルムアルデヒド（Ｒ4が水素に相当）を発生することができるトリオキサン、パラホルムアルデヒド、およびアセトアルデヒド（Ｒ4がメチル基に相当）を発生させることができるパラアルデヒドを用いることができる。
一般式（７）と一般式（８）のモル比（一般式（８）／一般式（７））は1〜20が好ましく、特に好ましくは1〜3である。
酸触媒として塩酸、硫酸、リン酸、ポリリン酸、シュウ酸、トリフルオロ酢酸、パラトルエンスルホン酸、トリフルオロメタンスルホン酸を用いることができるが、塩酸、硫酸、パラトルエンスルホン酸、トリフルオロメタンスルホン酸が好ましく、触媒活性の点から特に好ましくは塩酸、硫酸である。
反応溶媒は、酢酸、プロピオン酸、無水酢酸などの有機酸、クロロホルム、1,2-ジクロロエタン、塩化メチレン、四塩化炭素、オルトジクロロエタンなどのハロゲン系溶媒、酢酸などの有機酸とハロゲン系溶媒の任意の割合の混合溶媒、酢酸を50％以上添加した酢酸エチル、酢酸ブチルなどのエステル類、エチレングリコ−ルモノエチルエ−テル、エチレングリコ−ルモノブチルエ−テルなどのセロソルブ類、ジエチレングリコ−ルモノエチルエ−テルなどのカルビト−ル類、メタノ−ル、エタノ−ルなどのアルコ−ル類、トルエンなどの芳香族炭化水素類、などの混合溶媒系に限定される。
重合反応における分岐率や分子量の制御の観点からクロロホルム、1,2-ジクロロエタン、酢酸、プロピオン酸、およびそれらの混合溶媒が好ましく、特に好ましくはクロロホルムと酢酸の任意の割合の混合溶媒である。
反応温度は反応溶媒に応じて限界があるが、0〜200℃までの温度で実施可能である。ただし、重合反応における分岐率や分子量の制御の観点から0〜100℃が好ましく、特に好ましくは20〜80℃である。【００２０】
本発明のナノ微粒子についてその特徴を述べる。
本発明のナノ微粒子は、メチレン基の個数とベンゼン環の個数の比（メチレン基／ベンゼン環）が1以上1.5以下の場合、一般式（２）に例示されるように、内部に環状構造を有する多分岐高分子である。このような多分岐高分子は、高分子鎖の運動性が低いため、溶液やフィルム状態で特異な性質を示すことが期待される材料である。デンドリマーやデンドロンのように立体障害により高分子鎖の運動性が低下するものとは異なり共有結合でロックされているため、材料として用いる場合の安定性はそれらより高いと期待される。さらにナノ微粒子の内部構造を反応溶媒の組成によってコントロールすることができる。メチレン基とベンゼン環の数の比が大きくなる、すなわち内部環状構造の含有率が高くなる（メチレン基／ベンゼン環の比が大きくなる）と微粒子の構造はより強固なものとなり、成形安定性や耐熱性が上昇する。また有機溶媒の膨潤による形状変化が起きにくくなる。
これは単分子微粒子である高世代のデンドリマーと似た性質と言え、ナノ微粒子がデンドリマーの代替材料となりうることを示している。
【化１３】
2005103104.tif 000014
【００２１】
また本発明では、5〜50nm程度の粒径のナノ微粒子を簡便に合成することができる。エマルジョン重合により得られる芳香族系微粒子は小さくても100nm程度であり、世代数の高いデンドリマーの大きさが10nm以下であることがほとんどであることを考慮すれば、最も作りにくい領域の高分子ナノ微粒子の有効な合成法であると言える。
本発明のナノ微粒子のうち、メチレン基の個数とベンゼン環の個数の比（メチレン基／ベンゼン環）が0.75以上1未満の場合、一般式（３）に例示されるように、多分岐高分子である。このような多分岐高分子は、直鎖状高分子と比べて粘度や結晶性が低くデンドリマーやデンドロンと似た性質を示しそれらの代替材料として利用することができる。
本製造法は汎用高分子であるノボラックの製造と同様のフェノール−ホルムアルデヒド縮合（付加縮合）を用いており、反応条件も穏和な場合が多いため工業的に実施しやすく、原料も比較的安価に得られるものが多いため、各種ナノマテリアルの出発原料として期待できる。
本発明によって得られるナノ微粒子の多くは、置換基の種類により優れた有機溶媒または水への溶解性を示し、またフィルム形成能などの優れた加工性を有している。そして、多くの場合、分散度が小さい（1.3以下）という特徴を有している。これは均一な品質のナノマテリアルを製造するという観点から重要であり、これらの高分子を原料とする製品の性能の安定性につながると言える。
【化１４】
2005103104.tif 000015
【実施例】
【００２２】
以下、本発明を実施例により説明するが、本発明はこれに限定されるものではない。【００２３】
得られたナノ微粒子は、その構造確認をNMR、IR、GPC、ゼータ電位計により行った。
（ａ）1H NMR(270MHz)および13C NMR(75MHz)は、日本電子フーリエ変換NMR分光光度計（JNM-EX-270）を使用して25℃で測定した。溶媒として重水素化クロロホルム、内部標準物質としてテトラメチルシランを使用した。
（ｂ）FT-IRスペクトルは、日本分光フーリエ変換分光光度計（FT-IR 460plus）を用いて行った。
（ｃ）ゲル浸透クロマトグラフィー（GPC）測定には、カラムとして東ソー製ポリスチレンゲル充填からむTSKgelG3000H XLを用い、検出には東ソー紫外分光光度計（UV-8011、測定波長270nm）を用い、テトラヒドロフランを溶離液として1.0mL/min、室温で測定した。
（ｄ）粒径はZeta Potential/Particle  Sizer  NICOMPtm 380ZLSを用いてクロロホルムを溶媒として20℃で測定した。【００２４】
１．反応式（１）に示された方法により製造されるナノ微粒子の合成例（その１）
（実施例１−１）1,3,5-トリメトキシベンゼン（1.68g, 10mmol）、パラホルムアルデヒド（0.45g，ホルムアルデヒドとして15mmol）を酢酸（5mL）・クロロホルム（5mL）混合溶媒に溶解し、氷冷しながら濃塩酸（2mL）をゆっくりと滴下した。室温で２時間かくはんした後、反応溶液をメタノールに注入し、沈澱物を回収した。得られた固体を吸引ろ過し、40℃で真空乾燥してナノ微粒子を0.59g，32%の収率で得た。分子量Mn = 7300, Mw/Mn = 1.2であった。メチレン基の数とベンゼン環の数の比を1H NMRより求めたところ1.26であった。粒径は3.5nmであった。
なお、図１に1H NMRチャート、図２に13C NMRチャート、図３にIR測定チャート、図４にGPC測定チャートをそれぞれ示す。【００２５】
（実施例１−２）反応時間を１時間にした点を除いて、実施例１−１と同じ操作を行ったところ、30%の収率でナノ微粒子を得た。分子量Mn = 3500, Mw/Mn = 1.1であった。メチレン基の数とベンゼン環の数の比は1.28であった。粒径は1.9nmであった。【００２６】
（実施例１−３）反応時間を５時間にした点を除いて、実施例１−１と同じ操作を行ったところ、72%の収率でナノ微粒子を得た。分子量Mn = 21000, Mw/Mn = 1.1であった。メチレン基の数とベンゼン環の数の比は1.25であった。粒径は8.4nmであった。【００２７】
（実施例１−４）反応時間を１０時間，パラホルムアルデヒド（0.90g，ホルムアルデヒドとして30mmol）にした点を除いて、実施例１−１と同じ操作を行ったところ、50%の収率でナノ微粒子を得た。分子量Mn = 45000, Mw/Mn = 1.2であった。メチレン基の数とベンゼン環の数の比は1.36であった。粒径は18nmであった。【００２８】
（実施例１−５）反応温度を室温から50℃にした点を除いて、実施例１−１と同じ操作を行ったところ、55%の収率でナノ微粒子を得た。分子量Mn = 12400, Mw/Mn = 1.3であった。メチレン基の数とベンゼン環の数の比は1.28であった。【００２９】
（実施例１−６）反応溶媒を酢酸にした点を除いて、実施例１−１と同じ操作を行ったところ、90%の収率でナノ微粒子を得た。分子量Mn = 21000, Mw/Mn = 1.2であった。メチレン基の数とベンゼン環の数の比は1.40であった。【００３０】
（実施例１−７）反応溶媒を酢酸（7mL）・クロロホルム（3mL）混合溶媒にした点を除いて、実施例１−１と同じ操作を行ったところ、52%の収率でナノ微粒子を得た。分子量Mn = 8200, Mw/Mn = 1.2であった。メチレン基の数とベンゼン環の数の比は1.36であった。粒径は3.6nmであった。【００３１】
（実施例１−８）1,3,5-トリメトキシベンゼンを1,3,5-トリエトキシベンゼン（2.10g, 10mmol）に変えた点を除いて、実施例１−１と同じ操作を行ったところ、25%の収率でナノ微粒子を得た。分子量Mn = 2000, Mw/Mn = 1.1であった。メチレン基の数とベンゼン環の数の比は1.18であった。【００３２】
２．反応式（１）に示された方法により製造されるナノ微粒子の合成例（その２）
（実施例２−１）1,3,5-トリメトキシベンゼン（1.68g, 10mmol）、パラホルムアルデヒド（0.45g，ホルムアルデヒドとして15mmol）をクロロホルム（5mL）混合溶媒に溶解し、氷冷しながら濃塩酸（2mL）をゆっくりと滴下した。室温で２時間かくはんした後、反応溶液をメタノールに注入し、沈澱物を回収した。得られた固体を吸引ろ過し、40℃で真空乾燥してナノ微粒子（多分岐高分子）を0.61g，33%の収率で得た。分子量Mn = 3100, Mw/Mn = 1.2であった。メチレン基の数とベンゼン環の数の比を1H NMRより求めたところ0.98であったまた、粒径は2.1nmであった。
なお、図５に1H NMRチャート、図６に13C NMRチャート、図７にIR測定チャート、図８にGPC測定チャートをそれぞれ示す。【００３３】
（実施例２−２）反応時間を１時間にした点を除いて、実施例２−１と同じ操作を行ったところ、22%の収率でナノ微粒子（多分岐高分子）を得た。分子量Mn = 1800, Mw/Mn = 1.1であった。メチレン基の数とベンゼン環の数の比は0.96であった。【００３４】
（実施例２−３）反応時間を５時間にした点を除いて、実施例２−１と同じ操作を行ったところ、72%の収率でナノ微粒子（多分岐高分子）を得た。分子量Mn = 8400, Mw/Mn = 1.3であった。メチレン基の数とベンゼン環の数の比は0.97であった。【００３５】
（実施例２−４）反応溶媒を1,2-ジクロロエタンにした点を除いて、実施例２−１と同じ操作を行ったところ、90%の収率でナノ微粒子（多分岐高分子）を得た。分子量Mn = 2500, Mw/Mn = 1.3であった。メチレン基の数とベンゼン環の数の比は0.95であった。【００３６】
（実施例２−５）1,3,5-トリメトキシベンゼンを1,3,5-トリエトキシベンゼン（2.10g, 10mmol）に変えた点を除いて、実施例２−１と同じ操作を行ったところ、25%の収率でナノ微粒子（多分岐高分子）を得た。分子量Mn = 1500, Mw/Mn = 1.1であった。メチレン基の数とベンゼン環の数の比は0.92であった。
【産業上の利用可能性】
【００３７】
本発明の芳香族系ナノ微粒子は、耐熱性、機械的特性、加工性に優れており、ナノマテリアルや各種機能材料の出発原料として利用できる。その波及効果が予想される分野は多岐に渡っており、化学工業のみならずセラミック、炭素材料、塗料、医薬品、生体関連材料などである。
【図１】
2005103104.tif 000020
【図２】
2005103104.tif 000021
【図３】
2005103104.tif 000022
【図４】
2005103104.tif 000023
【図５】
2005103104.tif 000024
【図６】
2005103104.tif 000025
【図７】
2005103104.tif 000026
【図８】
2005103104.tif 000027
【国際調査報告】
2005103104.tif 000028
2005103104.tif 000029
2005103104.tif 000030
2005103104.tif 000031